(57)【要約】      （修正有）【課題】上面側織物の表面の平滑性を確保しつつ、下面側織物の表面の耐摩耗性を確保した工業用織物を提供する。【解決手段】工業用織物１０は、上面側経糸１ＵＢ〜８Ｕおよび上面側緯糸１′Ｕ〜１６′Ｕからなる上面側織物と、上面側織物に接結され、下面側経糸１Ｌ〜８Ｌおよび下面側緯糸１′Ｌ〜１５′Ｌからなる下面側織物と、を備える。第２下面側経糸は、第２上面側経糸が下面側緯糸にナックルを形成する位置で、下面側緯糸の上側を通って下面側経糸の織り込みパターンの一部を崩す。第２上面側経糸および第２下面側経糸の組は、下面側織物の表面において、第１下面側経糸と同様の織り込みパターンを形成する。下面側緯糸は、下面側織物の表面に位置する経糸に対して、連続して２本以上の下側を通るナックルを形成する。下面側緯糸の線径は、０．２から０．６５ミリメートルに形成される。【選択図】図１
0003235379.tif 000002
【実用新案登録請求の範囲】
【請求項１】
上面側経糸および上面側緯糸からなる上面側織物と、
前記上面側織物に接結され、下面側経糸および下面側緯糸からなる下面側織物と、を備え、
前記上面側経糸の線径は、全て同一であり、
前記下面側経糸の線径は、全て同一であり、
前記下面側経糸の線径は、前記上面側経糸の線径より大きく、
前記上面側経糸は、
前記上面側織物の表面のみにナックルを形成する第１上面側経糸と、
前記上面側織物の表面および前記下面側織物の表面にナックルをそれぞれ形成する第２上面側経糸と、を有し、
前記下面側経糸は、
前記下面側織物の表面のみにナックルを形成し、前記第１上面側経糸と組をなす第１下面側経糸と、
前記下面側織物の表面のみにナックルを形成し、前記第２上面側経糸と組をなす第２下面側経糸と、を有し、
前記第２下面側経糸は、前記第２上面側経糸が前記下面側緯糸にナックルを形成する位置で、前記下面側緯糸の上側を通って前記下面側経糸の織り込みパターンの一部を崩し、
前記第２上面側経糸および前記第２下面側経糸の組は、前記下面側織物の表面において、前記第１下面側経糸と同様の織り込みパターンを形成し、
前記下面側緯糸は、前記下面側織物の表面に位置する経糸に対して、連続して２本以上の下側を通るナックルを形成し、
前記下面側緯糸の線径は、０．２から０．６５ミリメートルに形成されることを特徴とする工業用織物。
【請求項２】
前記下面側緯糸は、前記下面側織物の表面に位置する経糸に対して、連続して２本以上の下側を通るナックルを複数形成し、それらのナックルが離れている間の位置で連続して２本の経糸の上側を通ることを特徴とする請求項１に記載の工業用織物。
【請求項３】
前記下面側緯糸は、前記下面側織物の表面に位置する経糸に対して、連続して２本以上の下側を通るナックルを複数形成し、それらのナックルが離れている間の位置で１本のみの経糸の上側を通ることを特徴とする請求項１に記載の工業用織物。
【請求項４】
前記上面側緯糸は、前記上面側織物の表面に位置する経糸の上側を連続して２本以上通るナックルを形成することを特徴とする請求項１から３のいずれかに記載の工業用織物。
【請求項５】
前記上面側経糸の線径φｕａおよび前記下面側経糸の線径φｌａが、数式（１）を満たすことを特徴とする請求項１から４のいずれかに記載の工業用織物。
１＜（φｌａ／φｕａ）≦２  ・・・（１）
【請求項６】
前記下面側経糸の線径φｌａおよび前記下面側緯糸の線径φｌｅが、数式（２）を満たすことを特徴とする請求項１から５のいずれかに記載の工業用織物。
１＜（φｌｅ／φｌａ）≦２．５  ・・・（２）
【考案の詳細な説明】
【技術分野】
【０００１】
本考案は、抄紙機に用いられる工業用織物に関する。
【背景技術】
【０００２】
従来、抄紙機に用いられる工業用織物として、経糸と緯糸を製織した抄紙網が広く使われている。抄紙網に求められる特性は様々であるが、例えば、特許文献１には、繊維懸濁液や繊維素材をそれぞれ排水、ろ過するための抄紙機のウェットエンドのシート形成部で抄紙工程において用いられる、シート形成スクリーンが開示されている。
【先行技術文献】
【特許文献】
【０００３】
【特許文献１】国際公開２０１４／２０２２７７号
【考案の概要】
【考案が解決しようとする課題】
【０００４】
工業用織物では、上面側織物は表面の平滑性が良好であることが望ましく、下面側織物は表面の耐摩耗性が良好であることが望ましい。
【０００５】
本考案の目的は、上面側織物の表面の平滑性を確保しつつ、下面側織物の表面の耐摩耗性を確保した工業用織物を提供することにある。
【課題を解決するための手段】
【０００６】
上記課題を解決するために、本考案のある態様の工業用織物は、上面側経糸および上面側緯糸からなる上面側織物と、上面側織物に接結され、下面側経糸および下面側緯糸からなる下面側織物と、を備える。上面側経糸の線径は、全て同一であり、下面側経糸の線径は、全て同一であり、下面側経糸の線径は、上面側経糸の線径より大きい。上面側経糸は、上面側織物の表面のみにナックルを形成する第１上面側経糸と、上面側織物の表面および下面側織物の表面にナックルをそれぞれ形成する第２上面側経糸と、を有する。下面側経糸は、下面側織物の表面のみにナックルを形成し、第１上面側経糸と組をなす第１下面側経糸と、下面側織物の表面のみにナックルを形成し、第２上面側経糸と組をなす第２下面側経糸と、を有する。第２下面側経糸は、第２上面側経糸が下面側緯糸にナックルを形成する位置で、下面側緯糸の上側を通って下面側経糸の織り込みパターンの一部を崩す。第２上面側経糸および第２下面側経糸の組は、下面側織物の表面において、第１下面側経糸と同様の織り込みパターンを形成する。下面側緯糸は、下面側織物の表面に位置する経糸に対して、連続して２本以上の下側を通るナックルを形成する。下面側緯糸の線径は、０．２から０．６５ミリメートルに形成される。
【考案の効果】
【０００７】
本考案によれば、上面側織物の表面の平滑性を確保しつつ、下面側織物の表面の耐摩耗性を確保した工業用織物を提供できる。
【図面の簡単な説明】
【０００８】
【図１】第１実施形態に係る工業用織物の完全組織を示す意匠図である。
【図２】図１に示す意匠図における経糸に沿った経方向の断面図である。
【図３】図１に示す意匠図における緯糸に沿った緯方向の断面図である。
【図４】第２実施形態に係る工業用織物の完全組織を示す意匠図である。
【図５】図４に示す意匠図における経糸に沿った経方向の断面図である。
【図６】図４に示す意匠図における緯糸に沿った緯方向の断面図である。
【図７】第３実施形態に係る工業用織物の完全組織を示す意匠図である。
【図８】図７に示す意匠図における経糸に沿った経方向の断面図である。
【図９】図７に示す意匠図における緯糸に沿った緯方向の断面図である。
【図１０】第４実施形態に係る工業用織物の完全組織を示す意匠図である。
【図１１】図１０に示す意匠図における経糸に沿った経方向の断面図である。
【図１２】図１０に示す意匠図における緯糸に沿った緯方向の断面図である。
【図１３】第５実施形態に係る工業用織物の完全組織を示す意匠図である。
【図１４】図１３に示す意匠図における経糸に沿った経方向の断面図である。
【図１５】図１３に示す意匠図における緯糸に沿った緯方向の断面図である。
【考案を実施するための形態】
【０００９】
以下の説明において、「経糸」とは、製紙用の多層織物をループ状のベルトとした場合に、ウェブの搬送方向に沿って伸びている糸であり、「緯糸」とは、経糸に対して交差する方向に伸びている糸である。また、「上面側織物」とは、多層織物を抄紙網として利用する場合に、抄紙網の両面のうちウェブが搬送される表面側に位置する織物であり、「下面側織物」とは、抄紙用ベルトの両面のうち主として駆動ローラが当接する裏面側に位置する織物である。なお、単に「表面」とは、上面側織物や下面側織物の露出している側の面であり、上面側織物の「表面」とは、抄紙網における表面側に相当するが、下面側織物の「表面」とは、抄紙網における裏面側に相当する。
【００１０】
「意匠図」とは織物組織の最小の繰り返し単位であって織物の完全組織に相当する。つまり、「完全組織」が前後左右に繰り返されて「織物」が形成される。「ナックル」とは経糸が１本又は複数本の緯糸の上、又は下を通って表面に露出した部分をいう。また、「ナックル」とは緯糸が１本又は複数本の経糸の上、又は下を通って表面に露出した部分をいう。
【００１１】
「接結経糸」とは、上面側織物および下面側織物を構成する経糸の少なくとも一部の経糸であって、本来ならば上面側織物（又は下面側織物）の緯糸のみを織り込むべき経糸が、下面側織物（又は上面側織物）の緯糸を裏面側（又は表面側）から織り込むことで、上面側織物と下面側織物を接結する糸である。「崩し糸」とは、接結経糸と上下方向に対向して組をなす経糸であって、接結が組織を形成する一部の位置で織り込みパターンを崩す糸である。
【００１２】
［第１実施形態］
図１は、第１実施形態に係る工業用織物１０の完全組織を示す意匠図である。図２は、図１に示す意匠図における経糸に沿った経方向の断面図である。図３は、図１に示す意匠図における緯糸に沿った緯方向の断面図である。
【００１３】
意匠図において、経糸はアラビア数字、例えば１、２、３・・・で示す。緯糸は、ダッシュを付したアラビア数字、例えば１'、２'、３'・・・で示す。上面側経糸および上面側緯糸はＵを付した数字、下面側経糸および下面側緯糸はＬを付した数字、例えば１'Ｕ、２'Ｌ等で示す。また、上面側織物と下面側織物とを接結する接結経糸はＢを追加で付した数字で示し、上面側経糸かつ接結経糸であれば例えば１ＵＢと示す。
【００１４】
また、意匠図において、×印は、第１上面側経糸が上面側緯糸の上に配置されていることを示し、○印は、下面側経糸が下面側緯糸の下に配置されていることを示し、△印は、接結経糸である第２上面側経糸が下面側緯糸の下に配置されていることを示し、▲印は、第２上面側経糸が上面側緯糸の上に配置されていることを示している。×印、○印、△印および▲印は経糸によるナックルを示す。これらの表記は、図４以降でも同様に用いられる。
【００１５】
図１に示す第１実施形態に係る工業用織物１０は、上面側経糸（１ＵＢ〜８Ｕ）と上面側緯糸（１’Ｕ〜１６’Ｕ）を含んで構成される上面側織物と、下面側経糸（１Ｌ〜８Ｌ）と下面側緯糸（１’Ｌ，３’Ｌ，５’Ｌ，７’Ｌ，９’Ｌ，１１’Ｌ，１３’Ｌ，１５’Ｌ）を含んで構成される下面側織物とが、接結経糸（１ＵＢ，５ＵＢ）によって接結されたものである。
【００１６】
上面側経糸は、上面側織物の表面のみにナックルを形成する第１上面側経糸（２Ｕ〜４Ｕ，６Ｕ〜８Ｕ）と、上面側織物の表面および下面側織物の表面にナックルをそれぞれ形成する第２上面側経糸（１ＵＢ，５ＵＢ）と、を有する。第２上面側経糸は、接結経糸であるため下面側緯糸にも織り込まれるものの、下面側緯糸よりも上面側緯糸に多くのナックルを形成する。
【００１７】
下面側経糸は、下面側織物の表面のみにナックルを形成し、第１上面側経糸（２Ｕ〜４Ｕ，６Ｕ〜８Ｕ）と上下に組をなす第１下面側経糸（２Ｌ〜４Ｌ，６Ｌ〜８Ｌ）と、下面側織物の表面のみにナックルを形成し、第２上面側経糸（１ＵＢ，５ＵＢ）と上下に組をなす第２下面側経糸（１Ｌ，５Ｌ）と、を有する。つまり、第１上面側経糸および第１下面側経糸は、上下に対向して組をなし、第２上面側経糸および第２下面側経糸は、上下に対向して組をなす。
【００１８】
次に、工業用織物１０における各経糸と各緯糸との織り方について図２（ａ）および図２（ｂ）と、図３（ａ）および図３（ｂ）とを参照して説明する。図２（ａ）および図２（ｂ）に示す上面側緯糸および下面側緯糸の配置は同じである。
【００１９】
図２（ａ）は、第２上面側経糸１ＵＢと第２下面側経糸１Ｌの組が上面側緯糸と下面側緯糸とに織り込まれた形態を示す。第２上面側経糸１ＵＢと第２下面側経糸１Ｌは、第２上面側経糸１ＵＢによる接結のため交差する。
【００２０】
第２上面側経糸１ＵＢは、上面側緯糸（１’Ｕ，５’Ｕ，９’Ｕ，１３’Ｕ）の上側を通ってナックルをそれぞれ形成し、上面側緯糸（２’Ｕ〜４’Ｕ，６’Ｕ〜８’Ｕ，１０’Ｕ〜１２’Ｕ，１４’Ｕ〜１６’Ｕ）の下側を通る。つまり、第２上面側経糸１ＵＢは、１本の上面側緯糸の上側と、連続した３本の上面側緯糸の下側とを交互に通る織り込みパターンを形成し、上面側織物に対して一定の間隔でナックルを形成し、上面側織物の表面組織を崩すことなく織り込まれる。また、第２上面側経糸１ＵＢは、接結のために下面側緯糸３’Ｌの下側を通ってナックルＮ１を形成し、それ以外の下面側緯糸の上側を通る。
【００２１】
図１に示す第２上面側経糸５ＵＢは、織り込み位置が経方向にずれているものの、第２上面側経糸１ＵＢと同様に、１本の上面側緯糸の上側と、連続した３本の上面側緯糸の下側とを交互に通る織り込みパターンを形成する。また、第２上面側経糸５ＵＢは、接結のために下面側緯糸１１’Ｌの下側を通ってナックルを形成する。
【００２２】
図２（ａ）に示す第２下面側経糸１Ｌは、下面側緯糸（７’Ｌ，１１’Ｌ，１５’Ｌ）の下側を通ってナックルをそれぞれ形成し、下面側緯糸（１’Ｌ，３’Ｌ，５’Ｌ，９’Ｌ，１３’Ｌ）の上側を通る。第２上面側経糸１ＵＢが下面側織物の表面側にナックルＮ１を形成する位置で、第２下面側経糸１Ｌは、下面側緯糸３’Ｌの上側を通って表面側にナックルを形成せず、下面側経糸の織り込みパターンの一部を崩す崩し糸として機能する。第２下面側経糸５Ｌは、織り込み位置が経方向にずれているものの、第２下面側経糸１Ｌと同様の織り込みパターンを形成する。
【００２３】
図２（ｂ）は、第１上面側経糸２Ｕと第１下面側経糸２Ｌの組が上面側緯糸と下面側緯糸とに織り込まれた形態を示す。第１上面側経糸２Ｕは、図２（ｂ）に示すように、上面側緯糸（２’Ｕ，６’Ｕ，１０’Ｕ，１４’Ｕ）の上側を通ってナックルをそれぞれ形成し、上面側緯糸（１’Ｕ，３’Ｕ〜５’Ｕ，７’Ｕ〜９’Ｕ，１１’Ｕ〜１３’Ｕ，１５’Ｕ，１６’Ｕ）の下側を通る。つまり、第１上面側経糸２Ｕは、１本の上面側緯糸の上側と、連続した３本の上面側緯糸の下側とを交互に通る織り込みパターンを形成し、上面側織物に対して一定の間隔でナックルを形成する。
【００２４】
他の第１上面側経糸（３Ｕ，４Ｕ，６Ｕ〜８Ｕ）は、第１上面側経糸２Ｕと同じように、上面側緯糸（１’Ｕ〜１６’Ｕ）のみに織り込まれる。また、第１上面側経糸（３Ｕ，４Ｕ，６Ｕ〜８Ｕ）は、織り込み位置が経方向にずれたものを含むものの、第１上面側経糸２Ｕと同様に、１本の上面側緯糸の上側と、連続した３本の上面側緯糸の下側とを交互に通る織り込みパターンを形成する。このように第１上面側経糸（２Ｕ〜４Ｕ，６Ｕ〜８Ｕ）は、同じ織り込みパターンを有し、上面側緯糸（１’Ｕ〜１６’Ｕ）に対して一定の間隔でナックルを形成し、表面組織を崩すことなく交互に織り込まれる。
【００２５】
第１下面側経糸２Ｌは、下面側緯糸に対して１本ずつ上下に織り込まれる織り込みパターンを有し、下面側緯糸（３’Ｌ，７’Ｌ，１１’Ｌ，１５’Ｌ）の下側を通ってナックルを形成し、下面側緯糸（１’Ｌ，５’Ｌ，９’Ｌ，１３’Ｌ）の上側を通る。他の第１下面側経糸（３Ｌ，４Ｌ，６Ｌ〜８Ｌ）は、織り込み位置が経方向にずれたものを含むものの、第１下面側経糸２Ｌと同様の織り込みパターンを有する。
【００２６】
上面側経糸（１ＵＢ〜８Ｕ）は、上面側緯糸（１’Ｕ〜１６’Ｕ）を織り込んで、一定間隔で離れたナックルを上面側織物に形成し、経糸列毎に共通の織り込みパターンで形成した上面側織物を構成する。これにより、上面側織物の表面性の低下を抑えることができる。
【００２７】
第２上面側経糸１ＵＢと第２下面側経糸１Ｌとの組は、第１上面側経糸（２Ｕ〜４Ｕ，６Ｕ〜８Ｕ）および第１下面側経糸（２Ｌ〜４Ｌ，６Ｌ〜８Ｌ）と共通の織り込みパターンを有している。つまり、第２上面側経糸１ＵＢと第２下面側経糸１Ｌとの組は、上面側緯糸（１’Ｕ〜１６’Ｕ）に対して、１本の上面側緯糸の上側と連続した３本の上面側緯糸の下側とを交互に通る織り込みパターンを形成し、下面側緯糸（１’Ｌ，３’Ｌ，５’Ｌ，７’Ｌ，９’Ｌ，１１’Ｌ，１３’Ｌ，１５’Ｌ）に対して１本ずつ上下に織り込まれた織り込みパターンを形成する。第２上面側経糸５ＵＢと第２下面側経糸５Ｌとの組は、織り込み位置が経方向にずれているものの、第２上面側経糸１ＵＢと第２下面側経糸１Ｌとの組と同様の織り込みパターンを有し、同様の機能を発揮する。
【００２８】
下面側経糸（１Ｌ〜８Ｌ）および第２上面側経糸（１ＵＢ，５ＵＢ）は、下面側緯糸（１’Ｌ，３’Ｌ，５’Ｌ，７’Ｌ，９’Ｌ，１１’Ｌ，１３’Ｌ，１５’Ｌ）を織り込んで、経糸列毎に共通の織り込みパターンで形成した下面側織物を構成する。つまり、下面側経糸（１Ｌ〜８Ｌ）および第２上面側経糸（１ＵＢ，５ＵＢ）は、一定間隔で離れたナックルを下面側織物に形成する。これにより、下面側織物の表面性の低下を抑えることができる。
【００２９】
第２上面側経糸１ＵＢと第２下面側経糸１Ｌとが、互いに下面側織物の表面組織を補完することで、第２下面側経糸（１Ｌ，５Ｌ）以外の第１下面側経糸（２Ｌ〜４Ｌ，６Ｌ〜８Ｌ）と同様の表面組織を形成し、第１下面側経糸（２Ｌ〜４Ｌ，６Ｌ〜８Ｌ）と同じ数のナックルを下面側表面組織に形成する。このように、第２上面側経糸１ＵＢと第２下面側経糸１Ｌとの組は、互いに補完し合って上面側経糸１本分と下面側経糸１本分の織り込みパターンを形成する。
【００３０】
これにより、第２上面側経糸１ＵＢによって下面側織物の表面性が低下することを抑えられる。下面側に崩し糸を形成することで、上下接結と比べて、接結箇所を少なくすることができ、上面側表面および下面側表面の平滑性を確保することができる。また接結箇所を少なくすることで、接結箇所を分散してマーキング特性を向上することができる。接結経糸は引き込みが強いため下面側緯糸の曲がりを大きくするおそれがあるが、崩し糸によって裏側に引き込まれる下面側緯糸に干渉して下面側緯糸の曲がりを抑えて、下面側表面の平滑性の低下を抑えることができ、耐摩耗性を確保できる。崩し糸（第２下面側経糸）の線径は接結経糸（第２上面側経糸）の線径よりも大きいため、接結経糸による引き込みをより抑えることができる。これによって、接結によって下面側織物の表面が凹むことを抑え、平滑性を確保することができる。
【００３１】
上面側経糸（１ＵＢ〜８Ｕ）の線径は、第１上面側経糸も第２上面側経糸も全て同一であり、下面側経糸（１Ｌ〜８Ｌ）の線径は、第１下面側経糸も第２下面側経糸も全て同一である。下面側経糸（１Ｌ〜８Ｌ）の線径は、上面側経糸（１ＵＢ〜８Ｕ）より大きい。これによって、上面側織物の表面の平滑性を向上し、下面側織物の耐摩耗性、剛性および伸び特性を向上できる。また、上面側織物および下面側織物の接結には、第２上面側経糸のみ用いられるため、仮に下面側経糸で接結する場合と比べて、太い下面側経糸が上面側に表れないため、上面側織物の表面の平滑性を維持できる。
【００３２】
上面側経糸（１ＵＢ〜８Ｕ）の線径φｕａおよび下面側経糸（１Ｌ〜８Ｌ）の線径φｌａは、下記の数式（１）を満たす。
１＜（φｌａ／φｕａ）≦２  ・・・（１）。
線径比（φｌａ／φｕａ）を１より大きくすることで、上面側経糸に細い線を使用できるため、上面側織物の表面性や繊維支持性の向上が期待できる。また下面側経糸に太い線を使用できるため、下面側織物の耐摩耗性の向上や剛性、伸び特性の向上が期待できる。線径比（φｌａ／φｕａ）を２以下にすることで、上面側織物の経糸密度が小さくなり過ぎて表面性が低下することを抑えることができる。
【００３３】
図３（ａ）は、上面側緯糸１’Ｕと下面側緯糸１’Ｌの組が上面側経糸（１ＵＢ〜８Ｕ）と下面側経糸（１Ｌ〜８Ｌ）とに織り込まれた形態を示す。図３（ａ）に示すように、上面側緯糸１’Ｕが３本の連続した上面側経糸（２Ｕ〜４Ｕ，６Ｕ〜８Ｕ）の上側を通ってナックルをそれぞれ形成し、上面側経糸（１ＵＢ，５ＵＢ）の下側を通る。つまり、上面側緯糸１’Ｕは、３本の連続した上面側に位置する経糸の上側と、１本の上面側に位置する経糸の下側を交互に通る織り込みパターンを形成する。
【００３４】
下面側緯糸１’Ｌは、２本の連続した下面側経糸（１Ｌ〜２Ｌ，５Ｌ〜６Ｌ）の下側を通ってナックルをそれぞれ形成し、２本の連続した下面側経糸（３Ｌ〜４Ｌ，７Ｌ〜８Ｌ）の上側を通る。つまり、下面側緯糸１’Ｌは、２本の連続した下面側に位置する経糸の上側と、２本の連続した下面側に位置する経糸の下側とを交互に通る織り込みパターンを形成する。
【００３５】
図３（ｂ）は、上面側緯糸３’Ｕと下面側緯糸３’Ｌの組が上面側経糸（１ＵＢ〜８Ｕ）と下面側経糸（１Ｌ〜８Ｌ）とに織り込まれた形態を示す。図３（ｂ）に示すように、上面側緯糸３’Ｕが３本の連続した上面側に位置する経糸（１Ｌ〜３Ｕ，５ＵＢ〜７Ｕ）の上側を通ってナックルをそれぞれ形成し、上面側経糸（４Ｕ，８Ｕ）の下側を通る。つまり、上面側緯糸３’Ｕは、３本の連続した上面側に位置する経糸の上側と、１本の上面側に位置する経糸の下側を交互に通る織り込みパターンを形成する。
【００３６】
下面側緯糸３’Ｌは、２本の連続した下面側経糸（３Ｌ〜４Ｌ，７Ｌ〜８Ｌ）の下側を通ってナックルをそれぞれ形成し、２本の連続した下面側に位置する経糸（１ＵＢ〜２Ｌ，５Ｌ〜６Ｌ）の上側を通る。つまり、下面側緯糸３’Ｌは、２本の連続した下面側に位置する経糸の上側と、２本の連続した下面側に位置する経糸の下側とを交互に通る織り込みパターンを形成する。２本の連続した下面側に位置する経糸ペアの１本は第２上面側経糸であり接結糸である。第２上面側経糸は下面側経糸と比べ線径が異なり、上面側にも配置するため、下面側緯糸の引き込み力が異なるが、ペアで配置することでこの影響を抑えることができ、下面側表面の平滑性を確保できる。
【００３７】
図３（ａ）および図３（ｂ）に示す織り込みパターンでは、第１番目で第２上面側経糸および第２下面側経糸の組が上下するものの、上面側緯糸および下面側緯糸は、同様の織り込みパターンを形成している。他の上面側緯糸（２’Ｕ，４’Ｕ〜１６’Ｕ）も、図３（ａ）および図３（ｂ）に示す上面側緯糸（１’Ｕ，３’Ｕ）と同様に、３本の連続した上面側に位置する経糸の上側と、１本の上面側に位置する経糸の下側を交互に通る織り込みパターンを形成する。このように上面側緯糸（１’Ｕ〜１６’Ｕ）は、上面側に位置する経糸の上側を連続して２本以上通るナックルを形成する。
【００３８】
また、他の下面側緯糸（５’Ｌ，７’Ｌ，９’Ｌ，１１’Ｌ，１３’Ｌ，１５’Ｌ）も、図３（ａ）および図３（ｂ）に示す下面側緯糸（１’Ｌ，３’Ｌ）と同様に、２本の連続した下面側に位置する経糸の上側と、２本の連続した下面側に位置する経糸の下側とを交互に通る織り込みパターンを形成する。
【００３９】
下面側緯糸は、下面側織物の表面に位置する経糸に対して、連続して２本以上の下側を通るナックルを形成する。下面側緯糸が下面側に位置する経糸の下側を連続して２本以上通ってナックルを形成することで、下面側緯糸のナックルを長くすることができ、耐摩耗性の向上が期待できる。また下面側緯糸のナックルが長くなると、接結糸による引き込みによる下面側緯糸の曲がりの影響が大きくなるが、崩し糸により当影響を抑え、下面織物の表面性を確保できる。下面側緯糸は、連続して２本以上の下側を通るナックルが離れている間の位置で連続して２本の上側を通る。つまり、下面側緯糸における表面側に出ない部分は、各ナックルの間で、連続して２本の上側を通る。
【００４０】
下面側緯糸の線径は、０．２から０．６５ミリメートルに形成される。これによって，下面側緯糸の剛性および耐摩耗性を確保できる。
【００４１】
下面側経糸の線径φｌａおよび下面側緯糸の線径φｌｅは、下記の数式（２）を満たす。
１＜（φｌｅ／φｌａ）≦２．５  ・・・（２）。
線径比（φｌｅ／φｌａ）を１より大きくすることで、下面側織物の耐摩耗性を向上できる。線径比（φｌｅ／φｌａ）を２．５以下にすることで、下面側経糸に対して下面側緯糸が大きくなり過ぎて下面側織物のバランスが悪くなることを抑えることができる。
【００４２】
［第２実施形態］
図４は、第２実施形態に係る工業用織物２０の完全組織を示す意匠図である。図５は、図４に示す意匠図における経糸に沿った経方向の断面図である。図６は、図４に示す意匠図における緯糸に沿った緯方向の断面図である。
【００４３】
図４に示す第２実施形態に係る工業用織物２０は、上面側経糸（１ＵＢ〜１２Ｕ）と上面側緯糸（１’Ｕ〜１２’Ｕ）を含んで構成される上面側織物と、下面側経糸（１Ｌ〜１２Ｌ）と下面側緯糸（１’Ｌ〜１２’Ｌ）を含んで構成される下面側織物とが、接結経糸（１ＵＢ，３ＵＢ，５ＵＢ，７ＵＢ，９ＵＢ，１１ＵＢ）によって接結されたものである。
【００４４】
上面側経糸は、上面側織物の表面のみにナックルを形成する第１上面側経糸（２Ｕ，４Ｕ，６Ｕ，８Ｕ，１０Ｕ，１２Ｕ）と、上面側織物の表面および下面側織物の表面にナックルをそれぞれ形成する第２上面側経糸（１ＵＢ，３ＵＢ，５ＵＢ，７ＵＢ，９ＵＢ，１１ＵＢ）と、を有する。第２上面側経糸は、接結経糸であるため下面側緯糸にも織り込まれるものの、下面側緯糸よりも上面側緯糸に多くのナックルを形成する。
【００４５】
下面側経糸は、下面側織物の表面のみにナックルを形成し、第１上面側経糸（２Ｕ，４Ｕ，６Ｕ，８Ｕ，１０Ｕ，１２Ｕ）と上下に組をなす第１下面側経糸（２Ｌ，４Ｌ，６Ｌ，８Ｌ，１０Ｌ，１２Ｌ）と、下面側織物の表面のみにナックルを形成し、第２上面側経糸（１ＵＢ，３ＵＢ，５ＵＢ，７ＵＢ，９ＵＢ，１１ＵＢ）と上下に組をなす第２下面側経糸（１Ｌ，３Ｌ，５Ｌ，７Ｌ，９Ｌ，１１Ｌ）と、を有する。つまり、第１上面側経糸および第１下面側経糸は、上下に対向して組をなし、第２上面側経糸および第２下面側経糸は、上下に対向して組をなす。
【００４６】
次に、工業用織物２０における各経糸と各緯糸との織り方について図５（ａ）および図５（ｂ）と、図６（ａ）および図６（ｂ）とを参照して説明する。図５（ａ）および図５（ｂ）に示す上面側緯糸および下面側緯糸の配置は同じである。
【００４７】
図５（ａ）は、第２上面側経糸１ＵＢと第２下面側経糸１Ｌの組が上面側緯糸と下面側緯糸とに織り込まれた形態を示す。第２上面側経糸１ＵＢと第２下面側経糸１Ｌは、第２上面側経糸１ＵＢによる接結のため交差する。
【００４８】
第２上面側経糸１ＵＢは、上面側緯糸（３’Ｕ，６’Ｕ，９’Ｕ，１２’Ｕ）の上側を通ってナックルをそれぞれ形成し、上面側緯糸（１’Ｕ〜２’Ｕ，４’Ｕ〜５’Ｕ，７’Ｕ〜８’Ｕ，１０’Ｕ〜１１’Ｕ）の下側を通る。つまり、第２上面側経糸１ＵＢは、１本の上面側緯糸の上側と、連続した２本の上面側緯糸の下側とを交互に通る織り込みパターンを形成し、上面側織物に対して一定の間隔でナックルを形成し、上面側織物の表面組織を崩すことなく織り込まれる。また、第２上面側経糸１ＵＢは、接結のために下面側緯糸１’Ｌの下側を通ってナックルＮ１を形成し、それ以外の下面側緯糸の上側を通る。
【００４９】
図４に示す第２上面側経糸（３ＵＢ，５ＵＢ，７ＵＢ，９ＵＢ，１１ＵＢ）は、織り込み位置が経方向にずれているものの、第２上面側経糸１ＵＢと同様に、１本の上面側緯糸の上側と、連続した２本の上面側緯糸の下側とを交互に通る織り込みパターンを形成する。また、第２上面側経糸（３ＵＢ，５ＵＢ，７ＵＢ，９ＵＢ，１１ＵＢ）は、接結のために１本の下面側緯糸の下側を通ってナックルを形成する。
【００５０】
図５（ａ）に示す第２下面側経糸１Ｌは、下面側緯糸（５’Ｌ，９’Ｌ）の下側を通ってナックルをそれぞれ形成し、下面側緯糸（１’Ｌ〜４’Ｌ，６’Ｌ〜８’Ｌ，１０’Ｌ〜１２’Ｌ）の上側を通る。第２上面側経糸１ＵＢが下面側織物の表面側にナックルＮ１を形成する位置で、第２下面側経糸１Ｌは、下面側緯糸１’Ｌの上側を通って表面側にナックルを形成せず、下面側経糸の織り込みパターンの一部を崩す崩し糸として機能する。他の第２下面側経糸（３Ｌ，５Ｌ，７Ｌ，９Ｌ，１１Ｌ）は、織り込み位置が経方向にずれているものの、第２下面側経糸１Ｌと同様の織り込みパターンを形成する。
【００５１】
図５（ｂ）は、第１上面側経糸２Ｕと第１下面側経糸２Ｌの組が上面側緯糸と下面側緯糸とに織り込まれた形態を示す。第１上面側経糸２Ｕは、図５（ｂ）に示すように、上面側緯糸（２’Ｕ，５’Ｕ，８’Ｕ，１１’Ｕ）の上側を通ってナックルをそれぞれ形成し、上面側緯糸（１’Ｕ，３’Ｕ〜４’Ｕ，６’Ｕ〜７’Ｕ，９’Ｕ〜１０’Ｕ，１２’Ｕ）の下側を通る。つまり、第１上面側経糸２Ｕは、１本の上面側緯糸の上側と、連続した２本の上面側緯糸の下側とを交互に通る織り込みパターンを形成し、上面側織物に対して一定の間隔でナックルを形成する。
【００５２】
他の第１上面側経糸（４Ｕ，６Ｕ，８Ｕ，１０Ｕ，１２Ｕ）は、第１上面側経糸２Ｕと同じように、上面側緯糸（１’Ｕ〜１６’Ｕ）のみに織り込まれる。また、第１上面側経糸（４Ｕ，６Ｕ，８Ｕ，１０Ｕ，１２Ｕ）は、織り込み位置が経方向にずれたものを含むものの、第１上面側経糸２Ｕと同様に、１本の上面側緯糸の上側と、連続した２本の上面側緯糸の下側とを交互に通る織り込みパターンを形成する。このように第１上面側経糸（２Ｕ，４Ｕ，６Ｕ，８Ｕ，１０Ｕ，１２Ｕ）は、同じ織り込みパターンを有し、上面側緯糸（１’Ｕ〜１６’Ｕ）に対して一定の間隔でナックルを形成し、表面組織を崩すことなく交互に織り込まれる。
【００５３】
第１下面側経糸２Ｌは、下面側緯糸（２’Ｌ，６’Ｌ，１０’Ｌ）の下側を通ってナックルを形成し、下面側緯糸（１’Ｌ，３’Ｌ〜５’Ｌ，７’Ｌ〜９’Ｌ，１１’Ｌ〜１２’Ｌ）の上側を通る。つまり、第１下面側経糸２Ｌは、１本の下面側緯糸の下側と、連続した３本の下面側緯糸の上側とを交互に通る織り込みパターンを形成する。他の第１下面側経糸（４Ｌ，６Ｌ，８Ｌ，１０Ｌ，１２Ｌ）は、織り込み位置が経方向にずれたものを含むものの、第１下面側経糸２Ｌと同様の織り込みパターンを有する。
【００５４】
第２上面側経糸１ＵＢと第２下面側経糸１Ｌとの組は、第１上面側経糸および第１下面側経糸と共通の織り込みパターンを有している。つまり、第２上面側経糸１ＵＢと第２下面側経糸１Ｌとの組は、上面側緯糸（１’Ｕ〜１６’Ｕ）に対して、１本の上面側緯糸の上側と連続した２本の上面側緯糸の下側とを交互に通る織り込みパターンを形成し、下面側緯糸（１’Ｌ〜１２’Ｌ）に対して、１本の下面側緯糸の下側と連続した３本の下面側緯糸の上側とを交互に通る織り込みパターンを形成する。
【００５５】
第２上面側経糸１ＵＢと第２下面側経糸１Ｌとが、互いに下面側織物の表面組織を補完することで、第１下面側経糸（２Ｌ，４Ｌ，６Ｌ，８Ｌ，１０Ｌ，１２Ｌ）と同様の表面組織を形成し、第１下面側経糸（２Ｌ，４Ｌ，６Ｌ，８Ｌ，１０Ｌ，１２Ｌ）と同じ数のナックルを下面側表面組織に形成する。このように、第２上面側経糸１ＵＢと第２下面側経糸１Ｌとの組は、互いに補完し合って上面側経糸１本分と下面側経糸１本分の織り込みパターンを形成する。他の第２上面側経糸（３ＵＢ，５ＵＢ，７ＵＢ，９ＵＢ，１１ＵＢ）と第２下面側経糸（３Ｌ，５Ｌ，７Ｌ，９Ｌ，１１Ｌ）との組は、織り込み位置が経方向にずれているものの、第２上面側経糸１ＵＢと第２下面側経糸１Ｌとの組と同様の織り込みパターンを有し、同様の機能を発揮する。
【００５６】
上面側経糸（１ＵＢ〜１２Ｕ）の線径は、第１上面側経糸も第２上面側経糸も全て同一であり、下面側経糸（１Ｌ〜１２Ｌ）の線径は、第１下面側経糸も第２下面側経糸も全て同一である。下面側経糸（１Ｌ〜１２Ｌ）の線径は、上面側経糸（１ＵＢ〜１２Ｕ）より大きい。
【００５７】
図６（ａ）は、上面側緯糸１’Ｕと下面側緯糸１’Ｌの組が上面側経糸（１ＵＢ〜１２Ｕ）と下面側経糸（１Ｌ〜１２Ｌ）とに織り込まれた形態を示す。図６（ａ）に示すように、上面側緯糸１’Ｕが２本の連続した上面側に位置する経糸（１Ｌ〜２Ｕ，４Ｕ〜５ＵＢ，７ＵＢ〜８Ｕ，１０Ｕ〜１１ＵＢ）の上側を通ってナックルをそれぞれ形成し、上面側経糸（３ＵＢ，６Ｕ，９ＵＢ，１２Ｕ）の下側を通る。つまり、上面側緯糸１’Ｕは、２本の連続した上面側に位置する経糸の上側と、１本の上面側に位置する経糸の下側を交互に通る織り込みパターンを形成する。
【００５８】
下面側緯糸１’Ｌは、３本の連続した下面側経糸（２Ｌ〜４Ｌ，６Ｌ〜８Ｌ，１０Ｌ〜１２Ｌ）の下側を通ってナックルをそれぞれ形成し、１本の下面側に位置する経糸（１ＵＢ，５Ｌ，９Ｌ）の上側をそれぞれ通る。つまり、下面側緯糸１’Ｌは、３本の連続した下面側に位置する経糸の下側と、１本の下面側に位置する経糸の上側とを交互に通る織り込みパターンを形成する。
【００５９】
図６（ｂ）は、上面側緯糸３’Ｕと下面側緯糸３’Ｌの組が上面側経糸（１ＵＢ〜１２Ｕ）と下面側経糸（１Ｌ〜１２Ｌ）とに織り込まれた形態を示す。図６（ｂ）に示すように、上面側緯糸３’Ｕが２本の連続した上面側に位置する経糸（２Ｕ〜３ＵＢ，５ＵＢ〜６Ｕ，８Ｕ〜９ＵＢ，１１Ｌ〜１２Ｕ）の上側を通ってナックルをそれぞれ形成し、上面側経糸（１ＵＢ，４Ｕ，７ＵＢ，１０Ｕ）の下側を通る。つまり、上面側緯糸３’Ｕは、２本の連続した上面側に位置する経糸の上側と、１本の上面側に位置する経糸の下側を交互に通る織り込みパターンを形成する。
【００６０】
下面側緯糸３’Ｌは、３本の連続した下面側経糸（１Ｌ〜２Ｌ，４Ｌ〜６Ｌ，８Ｌ〜１０Ｌ，１２Ｌ）の下側を通ってナックルをそれぞれ形成し、１本の下面側に位置する経糸（３Ｌ，７Ｌ，１１ＵＢ）の上側を通る。つまり、下面側緯糸３’Ｌは、１本の下面側に位置する経糸の上側と、３本の連続した下面側に位置する経糸の下側とを交互に通る織り込みパターンを形成する。
【００６１】
図６（ａ）および図６（ｂ）に示す織り込みパターンでは、第１番目および第１１番目で第２上面側経糸および第２下面側経糸の組が上下するものの、上面側緯糸および下面側緯糸は、同様の織り込みパターンを形成している。他の上面側緯糸（２’Ｕ，４’Ｕ〜１２’Ｕ）も、図６（ａ）および図６（ｂ）に示す上面側緯糸（１’Ｕ，３’Ｕ）と同様の織り込みパターンを形成する。このように上面側緯糸（１’Ｕ〜１２’Ｕ）は、上面側に位置する経糸の上側を連続して２本以上通るナックルを形成する。
【００６２】
また、他の下面側緯糸（２’Ｌ，４’Ｌ〜１２’Ｌ）も、図６（ａ）および図６（ｂ）に示す下面側緯糸（１’Ｌ，３’Ｌ）と同様に、１本の下面側に位置する経糸の上側と、３本の連続した下面側に位置する経糸の下側とを交互に通る織り込みパターンを形成する。下面側緯糸は、下面側織物の表面に位置する経糸に対して、連続して２本以上の下側を通るナックルが離れている間の位置で１本のみの上側を通る。つまり、下面側緯糸における表面側に出ない部分は、各ナックルの間で、１本の上側を通る。下面側緯糸（１’Ｌ〜１２’Ｌ）の線径は、０．２から０．６５ミリメートルに形成される
【００６３】
［第３実施形態］
図７は、第３実施形態に係る工業用織物３０の完全組織を示す意匠図である。図８は、図７に示す意匠図における経糸に沿った経方向の断面図である。図９は、図７に示す意匠図における緯糸に沿った緯方向の断面図である。
【００６４】
第３実施形態に係る工業用織物３０は、図１に示す工業用織物１０と比べて、経糸の数と、第２上面側経糸（接結経糸）の割合が異なる。工業用織物３０では、上面側経糸（１ＵＢ〜１６Ｕ）が１６本であり、下面側経糸（１Ｌ〜１６Ｌ）が１６本であり、上面側経糸と上面側緯糸の比率が１対１である。下面側緯糸の線径は、０．２から０．６５ミリメートルに形成される。
【００６５】
また、工業用織物３０は、第１上面側経糸（２Ｕ，４Ｕ，６Ｕ，８Ｕ，１０Ｕ，１２Ｕ，１４Ｕ，１６Ｕ）と第２上面側経糸（１ＵＢ，３ＵＢ，５ＵＢ，７ＵＢ，９ＵＢ，１１ＵＢ，１３ＵＢ，１５ＵＢ）が交互に配置され、１対１の比率で構成される。
【００６６】
［第４実施形態］
図１０は、第４実施形態に係る工業用織物４０の完全組織を示す意匠図である。図１１は、図１０に示す意匠図における経糸に沿った経方向の断面図である。図１２は、図１０に示す意匠図における緯糸に沿った緯方向の断面図である。
【００６７】
第４実施形態に係る工業用織物４０は、図７に示す工業用織物３０と比べて、下面側緯糸の数が多く、上面側緯糸および下面側緯糸の割合が異なる。工業用織物４０では、１６本の上面側緯糸（１’Ｕ〜１６’Ｕ）と１６本の下面側緯糸（１’Ｌ〜１６’Ｌ）が１対１の比率で構成される。下面側緯糸の線径は、０．２から０．６５ミリメートルに形成される。
【００６８】
図１１（ｂ）に示すように、第１下面側経糸２Ｌが下面側緯糸（１’Ｌ〜１６’Ｌ）に対して、連続した２本の下面側緯糸（２’Ｌ〜３’Ｌ，１０’Ｌ〜１１’Ｌ）の上側を通り、連続した４本の下面側緯糸（５’Ｌ〜８’Ｌ，１３’Ｌ〜１６’Ｌ）の上側を通り、これらの間で１本の下面側緯糸（１’Ｌ，４’Ｌ，９’Ｌ，１２’Ｌ）の下側を通ってナックルを形成する。また、図１１（ａ）に示すように、第２上面側経糸１ＵＢおよび第２下面側経糸１Ｌの組が互いに補完し合って、第１下面側経糸２Ｌと同様の織り込みパターンを形成する。
【００６９】
図１２（ａ）および図１２（ｂ）に示すように、上面側緯糸は、上面側に位置する経糸に対して、１本の上側と連続した３本の下側とを交互に上下するよう織り込まれる。下面側緯糸は、下面側に位置する経糸に対して、連続した２本の上側と連続した６本の下側とを上下するよう交互に織り込まれる。
【００７０】
［第５実施形態］
図１３は、第５実施形態に係る工業用織物５０の完全組織を示す意匠図である。図１４は、図１３に示す意匠図における経糸に沿った経方向の断面図である。図１５は、図１３に示す意匠図における緯糸に沿った緯方向の断面図である。
【００７１】
第５実施形態に係る工業用織物５０は、図１に示す工業用織物１０と比べて、経糸および緯糸の数が多く、上面側緯糸および下面側緯糸の割合が異なる。工業用織物５０では、上面側経糸および下面側経糸がそれぞれ１０本あり、上面側緯糸および下面側緯糸がそれぞれ２０本ある。工業用織物５０では、２０本の上面側緯糸（１’Ｕ〜２０’Ｕ）と２０本の下面側緯糸（１’Ｌ〜２０’Ｌ）が１対１の比率で構成される。下面側緯糸の線径は、０．２から０．６５ミリメートルに形成される。
【００７２】
図１４（ｂ）に示すように、第１上面側経糸２Ｕが上面側緯糸（１’Ｕ〜２０’Ｕ）に対して、１本の上面側緯糸の上側と連続した４本の上面側緯糸の下側とを交互に通る織り込みパターンを形成する。第１下面側経糸２Ｌが下面側緯糸（１’Ｌ〜２０’Ｌ）に対して、１本の下面側緯糸（１’Ｌ，６’Ｌ，１１’Ｌ，１６’Ｌ）の下側を通ってナックルを形成し、ナックルの間で連続した４本の下面側緯糸（２’Ｌ〜５’Ｌ，７’Ｌ〜１０’Ｌ，１２’Ｌ〜１５’Ｌ，１７’Ｌ〜２０’Ｌ）の上側を通る。また、図１４（ａ）に示すように、第２上面側経糸１ＵＢおよび第２下面側経糸１Ｌの組が互いに補完し合って、第１下面側経糸２Ｌと同様の織り込みパターンを形成する。第２上面側経糸１ＵＢは上面側緯糸に対して第１上面側経糸と同様の織り込みパターンを形成する。
【００７３】
図１５（ａ）および図１５（ｂ）に示すように、上面側緯糸は、上面側に位置する経糸に対して、１本の上側と連続した４本の下側とを交互に上下するよう織り込まれる。下面側緯糸は、下面側に位置する経糸に対して、連続した２本の上側と連続した８本の下側とを上下するよう織り込まれる。
【００７４】
上述の各実施形態に係る工業用織物は、以下の加工を施してもよい。例えば、表面の平滑性を向上させるために、工業用織物の表面側が０．０２〜０．０５ｍｍの範囲で研磨加工が施されていてもよい。特に表面側が０．０２ｍｍ又は０．０３ｍｍ研磨加工されているとよい。
【００７５】
また、網（工業用織物）端部の糸がほつれるのを抑制するために、網端部から５ｍｍ〜３０ｍｍの範囲（特に５ｍｍ、１０ｍｍ、２０ｍｍまでの範囲）をポリウレタン樹脂でコーティングすることにより、補強されていてもよい。網端部のコーティングは片側でも両側でもよい。樹脂はホットメルトのポリウレタンであってもよい。
【００７６】
網端部の耐摩耗性を向上させるために、網端部から２０ｍｍ〜５００ｍｍ離れた範囲（特に２５，５０，７５，１００，１５０，２５０，３００，３５０，４００ｍｍ離れた範囲）を、巾が７ｍｍ程度の３本〜１６本（特に３，４，７，８，１０，１２，１５，１６本）の帯状の樹脂により全長さに亘ってコーティングしてもよい。前述の複数本のポリウレタン樹脂は網の両端部に塗布されていてもよく、片側のみでもよい。樹脂はホットメルトのポリウレタンであってもよい。
【００７７】
また、防汚性を向上させるために、網全体に樹脂によるコーティングがなされていてもよい。また、網端部付近で紙の抄造巾をトリミングできるように、網端部から１０ｍｍ〜５００ｍｍ離れた範囲（特に１０，１５，２０，２５，３０，４０，５０，７５，１００，１５０，２００，２５０，３００，３５０，４００ｍｍ）を、巾が３，５，７，１０，１５，２０ｍｍ程度の１本の帯状の樹脂により全長さに亘ってコーティングしていてもよい。前述の樹脂は網の両端部に塗布されていてもよく、片側のみでもよい。樹脂はポリウレタンであってよく、ホットメルトでもよい。また、使用中に網の筋曲がりが分かるように、全巾に亘って巾２５ｍｍ又は５０ｍｍ程度の線が網にひかれていてもよい。
【００７８】
上面側緯糸は、ＰＥＴ線のみ、ポリアミド線のみ、又はＰＥＴ線とポリアミド線を交互に織り込んだものであってもよい。下面側緯糸は、ＰＥＴ線のみ、ポリアミド線のみであってよく、ＰＥＴ線とポリアミド線を交互に織り込んだものであってもよい。また、機械の駆動負荷を低減するために、低摩擦糸を下面側緯糸に織り込んでもよい。
【００７９】
上面側緯糸本数と下面側緯糸本数の比率は、１：１，２：１，３：１，４：１，３：２，４：３，５：２，５：３，５：４であってよい。通気度は、１００ｃｍ３／ｃｍ２／ｓ〜６００ｃｍ３／ｃｍ２／ｓが好ましく、１２０ｃｍ３／ｃｍ２／ｓ〜３００ｃｍ３／ｃｍ２／ｓが更に好ましい。
【００８０】
網厚は０．３ｍｍ〜３．０ｍｍが好ましく、０．５ｍｍ〜２．５ｍｍが更に好ましく、０．５ｍｍ〜１．０ｍｍが特に好ましい。使用用途としては、主に抄紙用や不織布用ベルトとして使用され、特に抄紙用脱水ベルト、スパンボンド不織布搬送用ベルトとして使用されてよい。
【００８１】
上述の各実施の形態に係る経糸や緯糸の断面形状は円形に限らず、四角形状や星型等の糸や、楕円形状、中空、芯鞘構造等の糸が使用できる。特に下経糸の断面形状を正方形又は長方形又は楕円形状にすることで、糸の断面積が増加し、伸び耐性や剛性を向上できる。
【００８２】
また、糸の材質としても、目的の特性を満たす範囲で自由に選択でき、ポリエチレンテレフタレート、ポリエステル、ポリアミド、ポリフェニレンサルファイド、ポリフッ化ビニリデン、ポリプロピレン、アラミド、ポリエーテルエーテルケトン、ポリエチレンナフタレート、ポリテトラフルオロエチレン、綿、ウール、金属、熱可塑性ポリウレタン、熱可塑性エラストマー等が使用できる。もちろん、共重合体やこれらの材質に目的に応じて様々な物質をブレンドしたり含有させた糸を使用したりしてもよい。一般的に工業用織物を構成する糸には剛性があり、寸法安定性に優れるポリエステルモノフィラメントを用いるのが好ましい。
【００８３】
経糸のシャフト数は、４シャフトから８シャフト、１０シャフト、１２シャフト、１４シャフト、１５シャフト、１６シャフト、１８シャフト、２０シャフト、２４シャフト、２８シャフト、３０シャフト、３２シャフト、３６シャフト、４０シャフト、４４シャフト、４８シャフトが好ましい。経糸のシャフト数は、特に４の倍数、５の倍数、７の倍数のシャフト数が好ましい。また、緯糸のシャフト数は、４シャフトから８シャフト、１０シャフト、１２シャフト、１４シャフト、１５シャフト、１６シャフト、１８シャフト、２０シャフト、２４シャフト、２８シャフト、３０シャフト、３２シャフト、３６シャフト、４０シャフト、４４シャフト、４８シャフトが好ましい。緯糸のシャフト数は、特に、２の倍数、５の倍数、７の倍数のシャフト数が好ましい。
【００８４】
表面の経糸組織は、平織、綾織、サテン織、崩しサテン織、朱子織、２／２織、杉綾(へリンボーン)模様織であってよい。また、裏面の経糸組織は、平織、綾織、サテン織、崩しサテン織、朱子織、２／２織、杉綾(へリンボーン)模様織であってもよい。また、畝織、１／２・１／４織のように２本の経糸が同じ位置で下緯糸の下側にナックルを形成する組織であってもよい。
【符号の説明】
【００８５】
１’Ｌ  下面側緯糸、  １’Ｕ  上面側緯糸、  １Ｌ  第２下面側経糸、  １ＵＢ  第２上面側経糸、  ２Ｌ  第１下面側経糸、  ２Ｕ  第１上面側経糸、  １０  工業用織物。
【図１】
0003235379.tif 000003
【図２】
0003235379.tif 000004
【図３】
0003235379.tif 000005
【図４】
0003235379.tif 000006
【図５】
0003235379.tif 000007
【図６】
0003235379.tif 000008
【図７】
0003235379.tif 000009
【図８】
0003235379.tif 000010
【図９】
0003235379.tif 000011
【図１０】
0003235379.tif 000012
【図１１】
0003235379.tif 000013
【図１２】
0003235379.tif 000014
【図１３】
0003235379.tif 000015
【図１４】
0003235379.tif 000016
【図１５】
0003235379.tif 000017